(57)【要約】【課題】リン酸エステル化合物を含有していないにも関わらず、ホスホン酸と銅イオンとによって形成された光吸収剤が分散している光吸収性組成物を提供する。【解決手段】本発明に係る光吸収性組成物は、所定のホスホン酸と銅イオンとによって形成された光吸収剤と、光吸収剤を分散させるアルコキシシランモノマーとを含有しており、ポリオキシアルキル基を有するリン酸エステルを含有していない。光吸収性組成物は、正規化透過率スペクトルが波長３００ｎｍ〜７００ｎｍにおいて分光透過率が７０％以上である波長帯を有し、かつ、前記波長帯における波長の最大値と最小値との差が１００ｎｍ以上であるように、アルコキシシランモノマーを含有している。【選択図】なし【特許請求の範囲】
【請求項１】
光吸収性組成物であって、
下記式（ａ）で表されるホスホン酸と銅イオンとによって形成された光吸収剤と、
前記光吸収剤を分散させるアルコキシシランモノマーと、を含有し、
ポリオキシアルキル基を有するリン酸エステルを含有しておらず、
正規化透過率スペクトルが波長３００ｎｍ〜７００ｎｍにおいて分光透過率が７０％以上である波長帯を有し、かつ、前記波長帯における波長の最大値と最小値との差が１００ｎｍ以上であるように、前記アルコキシシランモノマーを含有しており、
前記正規化透過率スペクトルは、当該光吸収性組成物の膜に対し乾燥処理及び加湿処理を行って形成された光吸収層に波長３００ｎｍ〜１２００ｎｍの光を垂直に入射させて得られる透過率スペクトルを波長７００ｎｍにおける分光透過率が２０％になるように正規化して得られる、
光吸収性組成物。
【化１】
2019159343.tif 000017
［式中、Ｒ11は、アルキル基、アリール基、ニトロアリール基、ヒドロキシアリール基、又はアリール基における少なくとも１つの水素原子がハロゲン原子に置換されているハロゲン化アリール基である。］
【請求項２】
前記アルコキシシランモノマーは、下記式（ｂ）で表されるアルキル基含有アルコキシシランモノマーを含む、請求項１に記載の光吸収性組成物。
（Ｒ2）n−Ｓｉ−（ＯＲ3）4-n      （ｂ）
［式中、Ｒ2は１〜４個の炭素原子を有するアルキル基であり、Ｒ3は１〜８個の炭素原子を有するアルキル基であり、ｎは１〜３のいずれかの整数である。］
【請求項３】
前記ホスホン酸は、前記式（ａ）においてＲ11がアリール基、ニトロアリール基、ヒドロキシアリール基、又はアリール基における少なくとも１つの水素原子がハロゲン原子に置換されているハロゲン化アリール基であるホスホン酸を含み、
前記アルコキシシランモノマーは、前記式（ｂ）においてｎ＝１又は２である、前記アルキル基含有アルコキシシランモノマーと、下記式（ｃ）で表される四官能アルコキシシランモノマーとを含み、
前記銅イオンの含有量に対する、前記式（ｂ）においてｎ＝１又は２である、前記アルキル基含有アルコキシシランモノマーの含有量の比が物質量基準で２．５以上である、請求項２に記載の光吸収性組成物。
Ｓｉ−（ＯＲ4）4      （ｃ）
［式中、Ｒ4は１〜８個の炭素原子を有するアルキル基である。］
【請求項４】
光学フィルタであって、
下記式（ａ）で表されるホスホン酸と銅イオンとによって形成された光吸収剤と、アルコキシシランモノマーの加水分解縮重合物とを含有し、かつ、ポリオキシアルキル基を有するリン酸エステルを含有していない、光吸収層を備え、
正規化透過率スペクトルが波長３００ｎｍ〜７００ｎｍにおいて分光透過率が７０％以上である第一波長帯を有し、かつ、前記第一波長帯における波長の最大値と最小値との差が１００ｎｍ以上であり、
前記正規化透過率スペクトルは、当該光学フィルタに波長３００ｎｍ〜１２００ｎｍの光を垂直に入射させて得られる透過率スペクトルを波長７００ｎｍにおける分光透過率が２０％になるように正規化して得られる、
光学フィルタ。
【化２】
2019159343.tif 000018
［式中、Ｒ11は、アルキル基、アリール基、ニトロアリール基、ヒドロキシアリール基、又はアリール基における少なくとも１つの水素原子がハロゲン原子に置換されているハロゲン化アリール基である。］
【請求項５】
前記正規化透過率スペクトルが波長３００ｎｍ〜７００ｎｍにおいて分光透過率が８０％以上である第二波長帯を有し、かつ、前記第二波長帯における波長の最大値と最小値との差が４０ｎｍ以上である、請求項４に記載の光学フィルタ。
【請求項６】
前記正規化透過率スペクトルが波長７００ｎｍ〜１２００ｎｍにおいて分光透過率が２０％以下である第三波長帯を有し、かつ、前記第三波長帯における波長の最大値と最小値との差が１２０ｎｍ以上である、請求項４又は５に記載の光学フィルタ。
【請求項７】
前記正規化透過率スペクトルは、波長の増加に伴い分光透過率が減少する第四波長帯と、前記第四波長帯における波長の最小値よりも短い波長を含む波長帯であって波長の増加に伴い分光透過率が増加する第五波長帯とを有し、
前記第四波長帯において分光透過率が５０％を示す波長である第一カットオフ波長が６００ｎｍ〜６５０ｎｍの範囲に存在し、
前記第五波長帯において分光透過率が５０％を示す波長である第二カットオフ波長が３５０ｎｍ〜４２０ｎｍの範囲に存在し、
前記第一カットオフ波長から前記第二カットオフ波長を差し引いた差が２００ｎｍ〜２９０ｎｍである、
請求項４〜６のいずれか１項に記載の光学フィルタ。
【請求項８】
前記正規化透過率スペクトルにおいて、最大の分光透過率を示す波長である極大波長が５００ｎｍ〜５５０ｎｍの範囲に存在し、かつ、波長７００ｎｍ〜波長１２００ｎｍにおいて最小の分光透過率を示す波長である極小波長が７５０ｎｍ〜９００ｎｍの範囲に存在し、
前記極小波長から前記極大波長を差し引いた差が２４０ｎｍ〜３６０ｎｍである、
請求項４〜７のいずれか１項に記載の光学フィルタ。
【請求項９】
前記正規化透過率スペクトルにおける最大の分光透過率から、前記正規化透過率スペクトルの波長７００ｎｍ〜波長１２００ｎｍにおける最小の分光透過率を差し引いた差が、６８％以上である、請求項４〜８のいずれか１項に記載の光学フィルタ。
【発明の詳細な説明】
【技術分野】
【０００１】
本発明は、光吸収性組成物及び光学フィルタに関する。
【背景技術】
【０００２】
CCD（Charge Coupled Device）又はCMOS（Complementary Metal Oxide Semiconductor）等の固体撮像素子を用いた撮像装置において、良好な色再現性を有する画像を得るために様々な光学フィルタが固体撮像素子の前面に配置されている。一般的に、固体撮像素子は紫外線領域から赤外線領域に至る広い波長範囲で分光感度を有する。一方、人間の視感度は可視光の領域にのみに存在する。このため、撮像装置における固体撮像素子の分光感度を人間の視感度に近づけるために、固体撮像素子の前面に赤外線又は紫外線を遮蔽する光学フィルタを配置する技術が知られている。
【０００３】
そのような光学フィルタとしては、誘電体多層膜による光反射を利用する光学フィルタと、光吸収剤を含有している層を有する光学フィルタとがある。光学フィルタの光学特性の光の入射角度依存性を小さくする観点からは、後者の光学フィルタが有利である。
【０００４】
例えば、特許文献１には、近赤外線吸収剤及び樹脂から形成される近赤外線カットフィルタが記載されている。近赤外線吸収剤は、所定のホスホン酸化合物と、所定のリン酸エステル化合物と、銅塩とから得られる。所定のホスホン酸化合物は、リン原子Ｐに結合した−ＣＨ2ＣＨ2−Ｒ11で表される一価の基Ｒ1を有する。Ｒ11は水素原子、炭素数１〜２０のアルキル基、又は炭素数１〜２０のフッ素化アルキル基を示す。所定のリン酸エステル化合物は、酸素原子を介してリン原子Ｐに結合している、−（ＣＨ2ＣＨ2Ｏ）nＲ5で表される１価の基（ポリオキシアルキル基）を有する。Ｒ5は、炭素数６〜２５のアルキル基又は炭素数６〜２５のアルキルフェニル基である。特許文献１によれば、所定のホスホン酸化合物と銅塩とが反応したホスホン酸銅塩が、所定のリン酸エステル化合物の作用によって、極めて微細な状態で維持されると考えられている。
【先行技術文献】
【特許文献】
【０００５】
【特許文献１】特開２０１１−２０３４６７号公報
【発明の概要】
【発明が解決しようとする課題】
【０００６】
特許文献１に記載の技術によれば、近赤外線吸収剤においてホスホン酸銅塩を極めて微細な状態で維持するためにポリオキシアルキル基を有するリン酸エステル化合物が必要である。
【０００７】
そこで、本発明は、ポリオキシアルキル基を有するリン酸エステル化合物を含有していないにも関わらず、ホスホン酸と銅イオンとによって形成された光吸収剤が分散しており、所望の光学特性を光学フィルタに付与するのに有利な光吸収性組成物を提供する。また、本発明は、ポリオキシアルキル基を有するリン酸エステル化合物を含有していないにも関わらず、所望の光学特性を発揮できる光学フィルタを提供する。
【課題を解決するための手段】
【０００８】
本発明は、
光吸収性組成物であって、
下記式（ａ）で表されるホスホン酸と銅イオンとによって形成された光吸収剤と、
前記光吸収剤を分散させるアルコキシシランモノマーと、を含有し、
ポリオキシアルキル基を有するリン酸エステルを含有しておらず、
正規化透過率スペクトルが波長３００ｎｍ〜７００ｎｍにおいて分光透過率が７０％以上である波長帯を有し、かつ、前記波長帯における波長の最大値と最小値との差が１００ｎｍ以上であるように、前記アルコキシシランモノマーを含有しており、
前記正規化透過率スペクトルは、当該光吸収性組成物の膜に対し乾燥処理及び加湿処理を行って形成された光吸収層に波長３００ｎｍ〜１２００ｎｍの光を垂直に入射させて得られる透過率スペクトルを波長７００ｎｍにおける分光透過率が２０％になるように正規化して得られる、
光吸収性組成物を提供する。
【化１】
2019159343.tif 000002
［式中、Ｒ11は、アルキル基、アリール基、ニトロアリール基、ヒドロキシアリール基、又はアリール基における少なくとも１つの水素原子がハロゲン原子に置換されているハロゲン化アリール基である。］
【０００９】
また、本発明は、
光学フィルタであって、
下記式（ａ）で表されるホスホン酸と銅イオンとによって形成された光吸収剤と、アルコキシシランモノマーの加水分解縮重合物とを含有し、かつ、ポリオキシアルキル基を有するリン酸エステルを含有していない、光吸収層を備え、
正規化透過率スペクトルが波長３００ｎｍ〜７００ｎｍにおいて分光透過率が７０％以上である第一波長帯を有し、かつ、前記第一波長帯における波長の最大値と最小値との差が１００ｎｍ以上であり、
前記正規化透過率スペクトルは、当該光学フィルタに波長３００ｎｍ〜１２００ｎｍの光を垂直に入射させて得られる透過率スペクトルを波長７００ｎｍにおける分光透過率が２０％になるように正規化して得られる、
光学フィルタを提供する。
【化２】
2019159343.tif 000003
［式中、Ｒ11は、アルキル基、アリール基、ニトロアリール基、ヒドロキシアリール基、又はアリール基における少なくとも１つの水素原子がハロゲン原子に置換されているハロゲン化アリール基である。］
【発明の効果】
【００１０】
上記の光吸収性組成物は、ポリオキシアルキル基を有するリン酸エステル化合物を含有していないにも関わらず、ホスホン酸と銅イオンとによって形成された光吸収剤が分散しており、所望の光学特性を光学フィルタに付与するのに有利である。上記の光学フィルタは、ポリオキシアルキル基を有するリン酸エステル化合物を含有していないにも関わらず、所望の光学特性を発揮できる。
【図面の簡単な説明】
【００１１】
【図１】図１は本発明の光学フィルタの一例を示す断面図である。
【図２】図２は本発明の光学フィルタの別の一例を示す断面図である。
【図３】図３は本発明の光学フィルタのさらに別の一例を示す断面図である。
【図４】図４は本発明の光学フィルタのさらに別の一例を示す断面図である。
【図５】図５は本発明の撮像光学系の一例を示す断面図である。
【図６】図６は実施例１に係る光学フィルタの正規化透過率スペクトルである。
【図７】図７は実施例２に係る光学フィルタの正規化透過率スペクトルである。
【図８】図８は実施例１０に係る光学フィルタの正規化透過率スペクトルである。
【図９】図９は比較例２に係る光学フィルタの正規化透過率スペクトルである。
【図１０】図１０は実施例１１に係る光学フィルタの正規化透過率スペクトルである。
【図１１】図１１は実施例１２に係る光学フィルタの正規化透過率スペクトルである。
【図１２】図１２は実施例１４に係る光学フィルタの正規化透過率スペクトルである。
【図１３】図１３は比較例３に係る光学フィルタの正規化透過率スペクトルである。
【図１４】図１４は実施例１６に係る光学フィルタの正規化透過率スペクトルである。
【図１５】図１５は実施例１８に係る光学フィルタの正規化透過率スペクトルである。
【図１６】図１６は実施例２０に係る光学フィルタの正規化透過率スペクトルである。
【図１７】図１７は実施例２２に係る光学フィルタの正規化透過率スペクトルである。
【図１８】図１８は実施例２４に係る光学フィルタの正規化透過率スペクトルである。
【図１９】図１９は実施例３４に係る光学フィルタの正規化透過率スペクトルである。
【図２０】図２０は実施例３５に係る光学フィルタの正規化透過率スペクトルである。
【図２１】図２１は実施例５０に係る光学フィルタの正規化透過率スペクトルである。
【発明を実施するための形態】
【００１２】
本発明者は、特許文献１に記載の技術におけるリン酸エステルは、ポリオキシアルキル基を有するので水に曝された場合に加水分解しやすく、耐候性の観点から最適な材料であるとは言い難いと考えた。特許文献１に記載の技術において、近赤外線吸収剤を十分な量の樹脂と共存させれば、近赤外線カットフィルタの耐候性は問題ない水準になると考えられるが、比較的多量の樹脂が必要となってしまう。このため、本発明者は、特許文献１に記載の技術によれば、近赤外線カットフィルタの厚みが大きくなりやすいとも考えた。そこで、本発明者は、所定のホスホン酸と銅イオンとによって形成された光吸収剤を分散させるのに適した新たな材料について日夜検討を重ねた。その結果、本発明者は、ポリオキシアルキル基を有するリン酸エステルを使用しなくても、アルコキシシランモノマーを用いて光吸収剤を適切に分散させることができることを新たに見出した。本発明者は、この新たな知見に基づいて本発明に係る光吸収性組成物及び光学フィルタを案出した。
【００１３】
以下、本発明の実施形態について図面を参照しながら説明する。なお、以下の説明は、本発明の一例に関するものであり、本発明はこれらによって限定されるものではない。
【００１４】
本発明に係る光吸収性組成物は、光吸収剤と、アルコキシシランモノマーとを含有している。光吸収剤は、下記式（ａ）で表されるホスホン酸と銅イオンとによって形成されている。アルコキシシランモノマーは、その光吸収剤を分散させる。加えて、光吸収性組成物は、ポリオキシアルキル基を有するリン酸エステルを含有していない。また、光吸収性組成物は、正規化透過率スペクトルが波長３００ｎｍ〜７００ｎｍにおいて分光透過率が７０％以上である波長帯を有し、かつ、この波長帯における波長の最大値と最小値との差が１００ｎｍ以上であるように、アルコキシシランモノマーを含有している。換言すると、光吸収性組成物におけるアルコキシシランモノマーの種類及び量は、正規化透過率スペクトルが波長３００ｎｍ〜７００ｎｍにおいて分光透過率が７０％以上である波長帯を有し、かつ、この波長帯における波長の最大値と最小値との差が１００ｎｍ以上であるように、定められている。これにより、光吸収性組成物を用いて作製した光学フィルタが所望の光学特性を有しやすい。なお、正規化透過率スペクトルは、この光吸収性組成物の膜に対し乾燥処理及び加湿処理を行って形成された光吸収層に波長３００ｎｍ〜１２００ｎｍの光を垂直に入射させて得られる透過率スペクトルを波長７００ｎｍにおける分光透過率が２０％になるように正規化して得られる。
【化３】
2019159343.tif 000004
［式中、Ｒ11は、アルキル基、アリール基、ニトロアリール基、ヒドロキシアリール基、又はアリール基における少なくとも１つの水素原子がハロゲン原子に置換されているハロゲン化アリール基である。］
【００１５】
光吸収性組成物において、アルコキシシランモノマーの作用により、ポリオキシアルキル基を有するリン酸エステルが含有されていないにもかかわらず、光吸収剤が適切に分散する。また、光吸収性組成物を用いて光学フィルタを作製できる。この場合、光吸収性組成物に含有されているアルコキシシランモノマーの加水分解反応及び縮重合反応が生じ、シロキサン結合(−Ｓｉ−Ｏ−Ｓｉ−)が形成される。換言すると、アルコキシシランモノマーの加水分解縮重合物が生成される。アルコキシシランモノマーの加水分解縮重合物が有する所定の官能基が光吸収剤の間に入り込んで立体障害を起こし、光吸収剤の凝集が防止される。これにより、本発明に係る光吸収性組成物は、ポリオキシアルキル基を有するリン酸エステル化合物を含有していないにも関わらず、所望の光学特性を光学フィルタに付与できる。
【００１６】
ポリオキシアルキル基を有するリン酸エステルは、特に制限されないが、例えば、プライサーフＡ２０８Ｎ：ポリオキシエチレンアルキル（Ｃ１２、Ｃ１３）エーテルリン酸エステル、プライサーフＡ２０８Ｆ：ポリオキシエチレンアルキル（Ｃ８）エーテルリン酸エステル、プライサーフＡ２０８Ｂ：ポリオキシエチレンラウリルエーテルリン酸エステル、プライサーフＡ２１９Ｂ：ポリオキシエチレンラウリルエーテルリン酸エステル、プライサーフＡＬ：ポリオキシエチレンスチレン化フェニルエーテルリン酸エステル、プライサーフＡ２１２Ｃ：ポリオキシエチレントリデシルエーテルリン酸エステル、又はプライサーフＡ２１５Ｃ：ポリオキシエチレントリデシルエーテルリン酸エステルが挙げられる。これらはいずれも第一工業製薬社製の製品である。また、リン酸エステルは、ＮＩＫＫＯＬ  ＤＤＰ−２：ポリオキシエチレンアルキルエーテルリン酸エステル、ＮＩＫＫＯＬ  ＤＤＰ−４：ポリオキシエチレンアルキルエーテルリン酸エステル、又はＮＩＫＫＯＬ  ＤＤＰ−６：ポリオキシエチレンアルキルエーテルリン酸エステルが挙げられる。これらは、いずれも日光ケミカルズ社製の製品である。
【００１７】
光吸収性組成物は、望ましくは、（ｉ）ポリオキシエチレンアルキル基を有する他の化合物、（ii）添加により光吸収剤を分散させるのに有利な作用をなすスルホン酸基又は硫酸エステル基を有する化合物、及び（iii）アミン塩又は四級アンモニウム塩を含む化合物を実質的に含有していない。光吸収性組成物は、このような化合物を含有していないにも関わらず、光吸収剤の凝集を防止できる。
【００１８】
アルコキシシランモノマーは、望ましくは、下記式（ｂ）で表されるアルキル基含有アルコキシシランモノマーを含む。この場合、アルコキシシランモノマーの加水分解縮重合物が生成されるときに、アルキル基含有アルコキシシランモノマーが有するアルキル基が光吸収剤の間に入り込み、より確実に光吸収剤の凝集を防止できる。
（Ｒ2）n−Ｓｉ−（ＯＲ3）4-n      （ｂ）
［式中、Ｒ2は１〜４個の炭素原子を有するアルキル基であり、Ｒ3は１〜８個の炭素原子を有するアルキル基であり、ｎは１〜３のいずれかの整数である。］
【００１９】
アルコキシシランモノマーは、正規化透過率スペクトルが上記の条件を満たす限り、特に制限されないが、例えば、テトラメトキシシラン、テトラエトキシシラン、メチルトリメトキシシラン、メチルトリエトキシシラン、ジメチルジエトキシシラン、ジメチルジメトキシシラン、フェニルトリメトキシシラン、フェニルトリエトキシシラン、３−グリシドキシプロピルトリメトキシシラン、３−グリシドキシプロピルトリエトキシシラン、又は３−グリシドキシプロピルメチルジエトキシシランを含む。
【００２０】
式（ａ）で表されるホスホン酸は、特に制限されないが、Ｒ11がアルキル基であるホスホン酸（アルキル系ホスホン酸）の場合、そのアルキル基が例えば１〜８個の炭素原子を有するアルキル基であるホスホン酸である。Ｒ11がアリール基、ニトロアリール基、ヒドロキシアリール基又はハロゲン化アリール基であるホスホン酸（アリール系ホスホン酸）の場合、式（ａ）で表されるホスホン酸は、例えば、フェニルホスホン酸、ニトロフェニルホスホン酸、ヒドロキシフェニルホスホン酸、ブロモフェニルホスホン酸、ジブロモフェニルホスホン酸、フルオロフェニルホスホン酸、ジフルオロフェニルホスホン酸、クロロフェニルホスホン酸、ジクロロフェニルホスホン酸、ベンジルホスホン酸、ブロモベンジルホスホン酸、ジブロモベンジルホスホン酸、フルオロベンジルホスホン酸、ジフルオロベンジルホスホン酸、クロロベンジルホスホン酸、又はジクロロベンジルホスホン酸である。
【００２１】
光吸収性組成物における銅イオンの供給源は、例えば、銅塩である。銅塩は、例えば酢酸銅又は酢酸銅の水和物である。銅塩は、塩化銅、蟻酸銅、ステアリン酸銅、安息香酸銅、ピロリン酸銅、ナフテン酸銅、及びクエン酸銅の無水物又は水和物であってもよい。例えば、酢酸銅一水和物は、Ｃｕ（ＣＨ3ＣＯＯ）2・Ｈ2Ｏと表され、１モルの酢酸銅一水和物によって１モルの銅イオンが供給される。
【００２２】
光吸収性組成物におけるホスホン酸の含有量と、銅イオンの含有量と、アルコキシシランモノマーの含有量との関係は、正規化透過率スペクトルが上記の条件を満たす限り、特に制限されない。例えば、銅イオンの含有量に対する、アルコキシシランモノマーの含有量の比は、物質量基準で２．０以上であり、望ましくは２．５以上である。また、銅イオンの含有量に対する、式（ｂ）においてｎ＝１又は２である、アルキル基含有アルコキシシランモノマーの含有量の比は、例えば物質量基準で１．５以上である。
【００２３】
例えば、下記（α１）及び（β１）の条件が満たされる場合、銅イオンの含有量に対する、式（ｂ）においてｎ＝１又は２である、アルキル基含有アルコキシシランモノマーの含有量の比が物質量基準で２．５以上である。この場合、光吸収性組成物を用いて作製された光学フィルタが所望の光学特性を有しやすい。
（α１）ホスホン酸は、式（ａ）においてＲ11がアリール基、ニトロアリール基、ヒドロキシアリール基、又はアリール基における少なくとも１つの水素原子がハロゲン原子に置換されているハロゲン化アリール基であるホスホン酸を含む。
（β１）アルコキシシランモノマーは、式（ｂ）においてｎ＝１又は２である、アルキル基含有アルコキシシランモノマーと、式（ｃ）で表される四官能アルコキシシランモノマーとを含む。
Ｓｉ−（ＯＲ4）4      （ｃ）
［式中、Ｒ4は１〜８個の炭素原子を有するアルキル基である。］
【００２４】
下記（α２）及び（β２）の条件が満たされる場合、例えば、銅イオンの含有量に対する、式（ｂ）においてｎ＝１又は２である、アルキル基含有アルコキシシランモノマーの含有量の比が物質量基準で３．０以上である。この場合、光吸収性組成物を用いて作製した光学フィルタが所望の光学特性を有しやすい。
（α２）ホスホン酸は、式（ａ）においてＲ11がアリール基、ニトロアリール基、ヒドロキシアリール基、又はアリール基における少なくとも１つの水素原子がハロゲン原子に置換されているハロゲン化アリール基であるホスホン酸を含む。
（β２）アルコキシシランモノマーは、式（ｂ）においてｎ＝１又は２である、アルキル基含有アルコキシシランモノマーを含み、式（ｃ）で表される四官能アルコキシシランモノマーを含まない。
【００２５】
下記（α３）及び（β３）の条件が満たされる場合、例えば、銅イオンの含有量に対する、式（ｂ）においてｎ＝１又は２である、アルキル基含有アルコキシシランモノマーの含有量の比が物質量基準で１．５以上である。この場合、光吸収性組成物を用いて作製した光学フィルタが所望の光学特性を有しやすい。
（α３）ホスホン酸は、式（ａ）においてＲ11がアルキル基であるホスホン酸のみを含む。
（β３）アルコキシシランモノマーは、式（ｂ）においてｎ＝１又は２である、アルキル基含有アルコキシシランモノマーを含む。
【００２６】
光吸収性組成物は、必要に応じて樹脂をさらに含有していてもよいし、場合によっては樹脂を含有していなくてもよい。光吸収性組成物において、ホスホン酸の含有量、銅イオンの含有量、及び加水分解縮重合物に換算したアルコキシシランモノマーの含有量の和に対する樹脂組成物の固形分の含有量の比は、質量基準で、例えば０〜３．０であり、望ましくは０〜２．７である。このように、光吸収性組成物において樹脂の使用量が少なくて済むので、光吸収性組成物を用いて作製される光学フィルタの厚みが小さくなりやすい。
【００２７】
光吸収性組成物が樹脂をさらに含有している場合、その樹脂は、正規化透過率スペクトルが上記の条件を満たす限り特定の樹脂に限定されないが、例えば、シリコーン樹脂である。シリコーン樹脂は、その構造内にシロキサン結合（−Ｓｉ−Ｏ−Ｓｉ−）を有する化合物である。この場合、アルコキシシランモノマーの加水分解縮重合物もシロキサン結合を有するので、光学フィルタにおいて、アルコキシシランモノマーに由来するアルコキシシランモノマーの加水分解縮重合物と、樹脂との相性が良い。
【００２８】
樹脂は、望ましくはフェニル基等のアリール基を含んでいるシリコーン樹脂である。光学フィルタに含まれる樹脂が硬い（リジッドである）と、その樹脂を含む層の厚みが増すにつれて、光学フィルタの製造工程中に硬化収縮によりクラックが生じやすい。樹脂がアリール基を含むシリコーン樹脂であると、光吸収性組成物によって形成される層が良好な耐クラック性を有しやすい。また、アリール基を含むシリコーン樹脂は、式（ａ）で表されるホスホン酸と高い相溶性を有し、光吸収剤が凝集しにくい。マトリクス樹脂として使用されるシリコーン樹脂の具体例としては、ＫＲ−２５５、ＫＲ−３００、ＫＲ−２６２１−１、ＫＲ−２１１、ＫＲ−３１１、ＫＲ−２１６、ＫＲ−２１２、ＫＲ−２５１、及びＫＲ−５２３０を挙げることができる。これらはいずれも信越化学工業社製のシリコーン樹脂である。
【００２９】
光吸収性組成物における光吸収剤は、例えば、式（ａ）で表されるホスホン酸が銅イオンに配位することによって形成されている。また、例えば、光吸収性組成物において光吸収剤を少なくとも含む微粒子が形成されている。この場合、上記の通り、アルコキシシランモノマーの働きにより、微粒子同士が凝集することなく光吸収性組成物において分散している。この微粒子の平均粒子径は、例えば５ｎｍ〜２００ｎｍである。微粒子の平均粒子径が５ｎｍ以上であれば、微粒子の微細化のために特別な工程を要さず、光吸収剤を少なくとも含む微粒子の構造が壊れる可能性が小さい。また、光吸収性組成物において微粒子が良好に分散する。また、微粒子の平均粒子径が２００ｎｍ以下であると、ミー散乱による影響を低減でき、光学フィルタにおいて可視光の透過率を向上させることができ、撮像装置で撮影された画像のコントラスト及びヘイズなどの特性の低下を抑制できる。微粒子の平均粒子径は、望ましくは１００ｎｍ以下である。この場合、レイリー散乱による影響が低減されるので、光吸収性組成物を用いて作製された光学フィルタにおいて可視光に対する透明性が高まる。また、微粒子の平均粒子径は、より望ましくは７５ｎｍ以下である。この場合、光吸収性組成物を用いて作製された光学フィルタの可視光に対する透明性がとりわけ高い。なお、微粒子の平均粒子径は、動的光散乱法によって測定できる。
【００３０】
本発明に係る光吸収性組成物の調製方法の一例を説明する。例えば、光吸収性組成物が、式（ａ）においてＲ11がアリール基、ニトロアリール基、ヒドロキシアリール基、又はアリール基における少なくとも１つの水素原子がハロゲン原子に置換されているハロゲン化アリール基である、ホスホン酸（アリール系ホスホン酸）を含有している場合、以下のようにしてＤ液が調製される。酢酸銅一水和物などの銅塩をテトラヒドロフラン（ＴＨＦ）などの所定の溶媒に添加して撹拌し、銅塩の溶液であるＡ液を調製する。次に、アリール系ホスホン酸をＴＨＦなどの所定の溶媒に加えて撹拌し、Ｂ液を調製する。式（ａ）で表されるホスホン酸として複数種類のアリール系ホスホン酸を用いる場合、各アリール系ホスホン酸をＴＨＦなどの所定の溶媒に加えたうえで撹拌してアリール系ホスホン酸の種類ごとに調製した複数の予備液を混合してＢ液を調製してもよい。例えば、Ｂ液の調製においてアルコキシシランモノマーが加えられる。Ａ液を撹拌しながら、Ａ液にＢ液を加えて所定時間撹拌する。次に、この溶液にトルエンなどの所定の溶媒を加えて撹拌し、Ｃ液を得る。次に、Ｃ液を加温しながら所定時間脱溶媒処理を行って、Ｄ液を得る。これにより、ＴＨＦなどの溶媒及び酢酸（沸点：約１１８℃）などの銅塩の解離により発生する成分が除去され、式（ａ）で表されるホスホン酸と銅イオンとによって光吸収剤が生成される。Ｃ液を加温する温度は、銅塩から解離した除去されるべき成分の沸点に基づいて定められている。なお、脱溶媒処理においては、Ｃ液を得るために用いたトルエン（沸点：約１１０℃）などの溶媒も揮発する。この溶媒は、光吸収性組成物においてある程度残留していることが望ましいので、この観点から溶媒の添加量及び脱溶媒処理の時間が定められているとよい。なお、Ｃ液を得るためにトルエンに代えてｏ‐キシレン（沸点：約１４４℃）を用いることもできる。この場合、ｏ‐キシレンの沸点はトルエンの沸点よりも高いので、添加量をトルエンの添加量の４分の１程度に低減できる。
【００３１】
光吸収性組成物が、式（ａ）においてＲ11がアルキル基であるホスホン酸（アルキル系ホスホン酸）を含有している場合、例えば、以下のようにしてＨ液がさらに調製される。まず、酢酸銅一水和物などの銅塩をテトラヒドロフラン（ＴＨＦ）などの所定の溶媒に添加して撹拌し、銅塩の溶液であるＥ液を得る。また、アルキル系ホスホン酸をＴＨＦなどの所定の溶媒に加えて撹拌し、Ｆ液を調製する。アルキル系ホスホン酸として複数種類のホスホン酸を用いる場合、各アルキル系ホスホン酸をＴＨＦなどの所定の溶媒に加えたうえで撹拌してアルキル系ホスホン酸の種類ごとに調製した複数の予備液を混合してＦ液を調製してもよい。例えば、Ｆ液の調製においてアルコキシシランモノマーがさらに加えられる。Ｅ液を撹拌しながら、Ｅ液にＦ液を加えて所定時間撹拌する。次に、この溶液にトルエンなどの所定の溶媒を加えて撹拌し、Ｇ液を得る。次に、Ｇ液を加温しながら所定時間脱溶媒処理を行って、Ｈ液を得る。これにより、ＴＨＦなどの溶媒及び酢酸などの銅塩の解離により発生する成分が除去される。Ｇ液を加温する温度はＣ液と同様に決定され、Ｇ液を得るための溶媒もＣ液と同様に決定される。
【００３２】
例えば、Ｄ液とＨ液とを所定の割合で混合し、必要に応じて、シリコーン樹脂等の樹脂を添加することによって、光吸収性組成物を調製できる。場合によっては、Ｄ液及びＨ液のいずれか一方にシリコーン樹脂等の樹脂を添加することによって光吸収性組成物を調製できる。また、Ｄ液及びＨ液がそれぞれ単独で光吸収性組成物になり得る。
【００３３】
次に、本発明に係る光学フィルタについて説明する。図１〜４に示す通り、本発明に係る光学フィルタの例である光学フィルタ１ａ〜１ｄは、光吸収層１０を備えている。光吸収層１０は、上記の式（ａ）で表されるホスホン酸と銅イオンとによって形成された光吸収剤と、アルコキシシランモノマーの加水分解縮重合物とを含有し、かつ、ポリオキシアルキル基を有するリン酸エステルを含有していない。光学フィルタ１ａ〜１ｄにおいて、正規化透過率スペクトルが波長３００ｎｍ〜７００ｎｍにおいて分光透過率が７０％以上である第一波長帯を有する。この第一波長帯における波長の最大値と最小値との差が１００ｎｍ以上である。正規化透過率スペクトルは、光学フィルタ１ａ〜１ｄに波長３００ｎｍ〜１２００ｎｍの光を垂直に入射させて得られる透過率スペクトルを波長７００ｎｍにおける分光透過率が２０％になるように正規化して得られる。
【００３４】
光学フィルタ１ａ〜１ｄは、ポリオキシアルキル基を有するリン酸エステルを含有していないにも関わらず、アルコキシシランモノマーの加水分解縮重合物の作用により、光学フィルタ１ａ〜１ｄにおいて光吸収剤が適切に分散する。このため、正規化透過率スペクトルが上記の条件を満たす。しかも、アルコキシシランモノマーの加水分解縮重合物は、シロキサン結合(−Ｓｉ−Ｏ−Ｓｉ−)を有するので、光吸収層１０は、適度にリジットで耐熱性に優れ、水に曝されても劣化しにくいので耐候性にも優れる。光学フィルタ１ａ〜１ｄにおいて、正規化透過率スペクトルが上記の条件を満たすことにより、可視光領域の広い範囲において、光学フィルタ１ａ〜１ｄが高い分光透過率を有する。アルコキシシランモノマーの加水分解縮重合物は、シリケートガラスに類似した構造を有するので可視光に対する透明性が高く、このことも正規化透過率スペクトルが上記の条件を満たすのに有利に寄与している。
【００３５】
ポリオキシアルキル基を有するリン酸エステルとしては、これらに限定されないが、例えば、プライサーフＡ２０８Ｎ：ポリオキシエチレンアルキル（Ｃ１２、Ｃ１３）エーテルリン酸エステル、プライサーフＡ２０８Ｆ：ポリオキシエチレンアルキル（Ｃ８）エーテルリン酸エステル、プライサーフＡ２０８Ｂ：ポリオキシエチレンラウリルエーテルリン酸エステル、プライサーフＡ２１９Ｂ：ポリオキシエチレンラウリルエーテルリン酸エステル、プライサーフＡＬ：ポリオキシエチレンスチレン化フェニルエーテルリン酸エステル、プライサーフＡ２１２Ｃ：ポリオキシエチレントリデシルエーテルリン酸エステル、又はプライサーフＡ２１５Ｃ：ポリオキシエチレントリデシルエーテルリン酸エステルが挙げられる。これらはいずれも第一工業製薬社製の製品である。また、リン酸エステルは、ＮＩＫＫＯＬ  ＤＤＰ−２：ポリオキシエチレンアルキルエーテルリン酸エステル、ＮＩＫＫＯＬ  ＤＤＰ−４：ポリオキシエチレンアルキルエーテルリン酸エステル、又はＮＩＫＫＯＬ  ＤＤＰ−６：ポリオキシエチレンアルキルエーテルリン酸エステルが挙げられる。これらは、いずれも日光ケミカルズ社製の製品である。
【００３６】
光学フィルタ１ａ〜１ｄにおいて、望ましくは、正規化透過率スペクトルが波長３００ｎｍ〜７００ｎｍにおいて分光透過率が８０％以上である第二波長帯を有する。この第二波長帯における波長の最大値と最小値との差が４０ｎｍ以上である。この場合、光学フィルタ１ａ〜１ｄが、可視光領域において望ましい光学特性を有する。
【００３７】
光学フィルタ１ａ〜１ｄにおいて、望ましくは、正規化透過率スペクトルが波長７００ｎｍ〜１２００ｎｍにおいて分光透過率が２０％以下である第三波長帯を有する。この第三波長帯における波長の最大値と最小値との差が１２０ｎｍ以上である。この場合、光学フィルタ１ａ〜１ｄが波長７００ｎｍ〜１２００ｎｍの所定の波長帯の光を適切に遮ることができる。このため、光学フィルタ１ａ〜１ｄが波長７００ｎｍ〜１２００ｎｍにおいて望ましい光学特性を有する。
【００３８】
光学フィルタ１ａ〜１ｄにおいて、望ましくは、正規化透過率スペクトルは、第四波長帯と、第五波長帯とを有する。第四波長帯は、波長の増加に伴い分光透過率が減少する波長帯である。第五波長帯は、第四波長帯における波長の最小値よりも短い波長を含む波長帯であって波長の増加に伴い分光透過率が増加する波長帯である。第四波長帯において分光透過率が５０％を示す波長である第一カットオフ波長が６００ｎｍ〜６５０ｎｍの範囲に存在する。第五波長帯において分光透過率が５０％を示す波長である第二カットオフ波長が３５０ｎｍ〜４２０ｎｍの範囲に存在する。第一カットオフ波長から第二カットオフ波長を差し引いた差が２００ｎｍ〜２９０ｎｍである。この場合、光学フィルタ１ａ〜１ｄは、特定の波長の光を遮ることができ、例えば固体撮像素子の前方に配置するのに有利な光学特性を有する。本明細書において、第一カットオフ波長及び第二カットオフ波長をそれぞれＩＲカットオフ波長及びＵＶカットオフ波長ともいう。
【００３９】
光学フィルタ１ａ〜１ｄの正規化透過率スペクトルにおいて、望ましくは、最大の分光透過率を示す波長である極大波長が５００ｎｍ〜５５０ｎｍの範囲に存在する。また、波長７００ｎｍ〜波長１２００ｎｍにおいて最小の分光透過率を示す波長である極小波長が７５０ｎｍ〜９００ｎｍの範囲に存在する。加えて、極小波長から極大波長を差し引いた差が２４０ｎｍ〜３６０ｎｍである。この場合、正規化透過率スペクトルにおいて極小波長及び極大波長が望ましい範囲に存在し、光学フィルタ１ａ〜１ｄが望ましい光学特性を有する。
【００４０】
光学フィルタ１ａ〜１ｄの正規化透過率スペクトルにおいて、望ましくは、正規化透過率スペクトルにおける最大の分光透過率から、正規化透過率スペクトルの波長７００ｎｍ〜波長１２００ｎｍにおける最小の分光透過率を差し引いた差が、６８％以上である。この場合、その差が、光学フィルタ１ａ〜１ｄが望ましい光学特性を有するに十分に大きい。この差は、望ましくは７０％以上である。
【００４１】
光学フィルタ１ａ〜１ｄにおいて、光吸収層１０は、典型的には、上記の光吸収性組成物の膜に対し乾燥処理及び加湿処理を行って形成される。これにより、光吸収性組成物に含有されていたアルコキシシランモノマーが加水分解反応及び縮重合反応を起こし、加水分解縮重合物に変化する。
【００４２】
光吸収層１０の作製方法の一例について説明する。例えば、スピンコーティング又はディスペンサによる塗布等の方法によって上記の光吸収性組成物を所定の基板に塗布して塗膜を形成し、この塗膜を加熱して乾燥処理を行う。例えば、５０℃〜２００℃の温度の環境にこの塗膜を曝す。次に、アルコキシシランモノマーの加水分解反応及び縮重合反応を十分に促進させるために乾燥後の塗膜に加湿処理を施す。例えば、５０℃〜１００℃の温度及び６０％〜１００％の相対湿度の環境に乾燥後の塗膜を曝す。これにより、シロキサン結合のくり返し構造(Ｓｉ−Ｏ)nが形成される。このようにして、光吸収層１０が作製される。光吸収層１０を強固に形成しつつ光学フィルタ１ａ〜１ｄの光学特性を高める観点から、乾燥処理における塗膜の雰囲気温度の最高値は、例えば８５℃以上である。塗膜の加湿処理の条件は、アルコキシシランモノマーの加水分解反応及び縮重合反応を十分に促進できる条件である限り特に制限されないが、例えば、塗膜の加湿処理は、５０℃〜１００℃の温度条件と６０％〜１００％の相対湿度の条件とを適宜組み合せられた環境に塗膜を所定時間曝すことによってなされる。塗膜の加湿処理の温度条件と相対湿度の条件との組み合わせの一例は温度８５℃及び相対湿度８５％である。
【００４３】
光学フィルタ１ａ〜１ｄにおいて、光吸収層１０は、例えば４００μｍ以下の厚みを有し、望ましくは３００μｍ以下の厚みを有し、より望ましくは２５０μｍ以下の厚みを有する。これにより、光学フィルタ１ａ〜１ｄが所望の光学特性を有しやすい。上記のように、光吸収性組成物において樹脂の使用量を少なく抑えることが可能であるので、光吸収性組成物を用いれば光吸収層１０の厚みをこのように小さくしやすい。光吸収層１０の厚みが小さいことは、光学フィルタ１ａ〜１ｄが搭載される装置を低背化させるのに有利である。光学フィルタ１ａ〜１ｄにおいて、光吸収層１０は、例えば３０μｍ以上の厚みを有する。
【００４４】
図１に示す通り、光学フィルタ１ａは、透明誘電体基板２０をさらに備えている。光吸収層１０は、透明誘電体基板２０の一方の主面と平行に形成されている。光吸収層１０は、例えば、透明誘電体基板２０の一方の主面に接触していてもよい。この場合、光吸収層１０は、透明誘電体基板２０の一方の主面に光吸収性組成物の塗膜を形成したうえで上記のようにして作製される。
【００４５】
透明誘電体基板２０の種類は、光学フィルタ１ａにおいて、正規化透過率スペクトルが上記の条件を満たす限り特に限定されない。場合によっては、透明誘電体基板２０は、赤外線領域に吸収能を有していてもよい。透明誘電体基板２０は、例えば波長３５０ｎｍ〜９００ｎｍにおいて９０％以上の平均分光透過率を有していてもよい。透明誘電体基板２０の材料は、特定の材料に制限されないが、例えば、所定のガラス又は樹脂である。透明誘電体基板２０の材料がガラスである場合、透明誘電体基板２０は、例えば、ソーダ石灰ガラス及びホウケイ酸ガラスなどのケイ酸塩ガラスでできた透明なガラス又は赤外線カットガラスである。赤外線カットガラスは、例えば、ＣｕＯを含むリン酸塩ガラス又はフツリン酸塩ガラスである。
【００４６】
透明誘電体基板２０の材料が樹脂である場合、その樹脂は、例えば、ノルボルネン系樹脂等の環状オレフィン系樹脂、ポリアリレート系樹脂、アクリル樹脂、変性アクリル樹脂、ポリイミド樹脂、ポリエーテルイミド樹脂、ポリサルホン樹脂、ポリエーテルサルホン樹脂、ポリカーボネート樹脂、又はシリコーン樹脂である。
【００４７】
本発明の別の一例に係る光学フィルタ１ｂは、特に説明する場合を除き、光学フィルタ１ａと同様に構成されている。光学フィルタ１ａに関する説明は、技術的に矛盾しない限り光学フィルタ１ｂにも当てはまる。
【００４８】
図２に示す通り、光学フィルタ１ｂは、赤外線反射膜３０をさらに備えている。赤外線反射膜３０は、異なる屈折率を有する複数の材料が代わる代わる積層されて形成された膜である。赤外線反射膜３０を形成する材料は、例えば、ＳｉＯ2、ＴｉＯ2、及びＭｇＦ2などの無機材料又はフッ素樹脂などの有機材料である。赤外線反射膜３０を備えた積層体は、例えば、波長３５０ｎｍ〜８００ｎｍの光を透過させるとともに、波長８５０ｎｍ〜１２００ｎｍの光を反射する。赤外線反射膜３０を備えたその積層体は、波長３５０ｎｍ〜８００ｎｍにおいて、例えば８５％以上、望ましくは９０％以上の分光透過率を有し、かつ、波長８５０ｎｍ〜１２００ｎｍにおいて、例えば１％以下、望ましくは０．５％以下の分光透過率を有する。これにより、光学フィルタ１ｂは、波長８５０ｎｍ〜１２００ｎｍの範囲の光又は波長９００ｎｍ〜１２００ｎｍの範囲の光をさらに効果的に遮蔽できる。
【００４９】
光学フィルタ１ｂの赤外線反射膜３０を形成する方法は、特に制限されず、赤外線反射膜３０を形成する材料の種類に応じて、真空蒸着、スパッタリング、ＣＶＤ（Chemical Vapor Deposition）、及びスピンコーティング又はスプレーコーティングを利用したゾルゲル法のいずれかを用いることができる。
【００５０】
図３に示す通り、本発明の別の一例に係る光学フィルタ１ｃにおいて、光吸収層１０は、透明誘電体基板２０によって隔てられた第一光吸収層１０ａ及び第二光吸収層１０ｂを備えている。第一光吸収層１０ａ及び第二光吸収層１０ｂは、それぞれ、透明誘電体基板２０の一方の主面に平行であり、透明誘電体基板２０に接触して形成されている。これにより、２つの光吸収層によって、光学フィルタ１ｃが所望の光学特性を得るために必要な光吸収層の厚みを確保できる。第一光吸収層１０ａ及び第二光吸収層１０ｂの厚みは同一であってもよいし、異なっていてもよい。すなわち、光学フィルタ１ｃが所望の光学特性を得るために必要な光吸収層１０の厚みが均等に又は不均等に分配されるように、第一光吸収層１０ａ及び第二光吸収層１０ｂが形成されている。これにより、第一光吸収層１０ａ及び第二光吸収層１０ｂのそれぞれの厚みが比較的小さい。このため、光吸収層の厚みが大きい場合に生じる光吸収層の厚みのばらつきを抑制できる。また、光吸収性組成物を塗布する時間を短縮でき、光吸収性組成物の塗膜を乾燥させるための時間も短縮できる。透明誘電体基板が非常に薄い場合、透明誘電体基板の一方の主面上のみに光吸収層を形成すると、光吸収性組成物から光吸収層を形成する場合に生じる収縮に伴う応力によって、光学フィルタが反る可能性がある。しかし、透明誘電体基板２０の両方の主面上に光吸収層１０が形成されていることにより、透明誘電体基板２０が非常に薄い場合でも、光学フィルタ１ｃにおいて反りが抑制される。
【００５１】
図４に示す通り、本発明の別の一例に係る光学フィルタ１ｄは、光吸収層１０のみによって構成されている。光学フィルタ１ｄは、例えば、基板上に形成された光吸収層１０を基板から剥離することによって作製できる。この場合、基板の材料は、透明誘電体に限定されず、例えば金属基板も使用可能である。
【００５２】
図５に示す通り、例えば、光学フィルタ１ａを用いて、撮像光学系１００を提供できる。撮像光学系１００は、光学フィルタ１ａに加え、例えば、撮像レンズ３をさらに備えている。撮像光学系１００は、デジタルカメラなどの撮像装置において、撮像素子２の前方に配置されている。撮像素子２は、例えば、ＣＣＤ又はＣＭＯＳなどの固体撮像素子である。図５に示す通り、被写体からの光は、撮像レンズ３によって集光され、光学フィルタ１ａによって所定の波長の光線がカットされた後、撮像素子２に入射する。撮像光学系１００は、光学フィルタ１ａに代えて、光学フィルタ１ｂ、光学フィルタ１ｃ、及び光学フィルタ１ｄのいずれかを備えていてもよい。
【実施例】
【００５３】
実施例により、本発明をより詳細に説明する。なお、本発明は以下の実施例に限定されない。まず、実施例及び比較例に係る光学フィルタの評価方法を説明する。
【００５４】
＜光吸収層の厚みの測定＞
実施例及び比較例に係る光学フィルタの厚みをデジタルマイクロメータで測定した。ほとんどの実施例において、光学フィルタの厚みから透明ガラス基板の厚みを差し引いて光学フィルタの光吸収層の厚みを算出した。実施例３５では、光吸収層の厚みをデジタルマイクロメータで直接測定した。
【００５５】
＜光学フィルタの透過率スペクトル測定＞
波長３００ｎｍ〜１２００ｎｍの範囲の光を実施例及び比較例に係る光学フィルタに入射させたときの透過率スペクトルを、紫外線可視分光光度計（日本分光社製、製品名：Ｖ−６７０）を用いて測定した。この測定において、光学フィルタに対する入射光の入射角を０°（度）に設定した。
【００５６】
＜正規化透過率スペクトルの決定＞
光学フィルタにおける光吸収層の厚みに応じて、光学フィルタにおける光の吸収特性、すなわち、透過率スペクトルは変化する。様々なサンプルを作製して、性能を比較し、又は、作製条件を調整するうえで、何らかの指標に基づいて、測定された光学フィルタの透過率スペクトルを正規化して評価することが適切である。そこで、波長３００ｎｍ〜１２００ｎｍの範囲において測定された実施例及び比較例に係る光学フィルタの透過率スペクトルを波長７００ｎｍにおける分光透過率が２０％になるように正規化して正規化透過率スペクトルをそれぞれ決定した。具体的には、以下の（１）〜（４）の計算を行った。
（１）実施例及び比較例に係る光学フィルタについて測定された透過率スペクトルにおいて、波長毎に分光透過率に１００／９２を乗じて光学フィルタの両面における反射が大凡キャンセルされた第二分光透過率を求める。
（２）ほとんどの実施例及び比較例に係る光学フィルタが備える透明ガラス基板（ＳＣＨＯＴＴ社製、製品名：Ｄ２６３  Ｔ  ｅｃｏ）が波長３５０ｎｍ〜１２００ｎｍの範囲において実質的に光を吸収しない事情を考慮して、光学フィルタにおける光吸収層の厚みと、第二分光透過率とから光吸収層の吸収係数を波長毎に決定する。
（３）次に、光吸収層の厚みを変化させたときにその吸収係数を有する光吸収層を備えた光学フィルタが波長ごとにどのような分光透過率を有するか算出する。この場合に、予め９２／１００を乗じて光学フィルタの表面の反射を見込んだ分光透過率を算出する。このようにして算出した７００ｎｍにおける分光透過率が２０％になるように光吸収層の厚み（算出厚み）を決定する。
（４）（３）のステップで決定した光吸収層の算出厚みに基づいて、実施例及び比較例に係る光学フィルタの分光透過率を波長毎に求めて透過率スペクトルを得る。この透過率スペクトルを正規化透過率スペクトルと決定する。
【００５７】
＜実施例１＞
酢酸銅一水和物１．１２５ｇとテトラヒドロフラン（ＴＨＦ）６０ｇとを混合して、３時間撹拌しＡ液を得た。次に、フェニルホスホン酸０．４４７ｇにＴＨＦ１０ｇを加えて３０分間撹拌し、Ｂ−１液を得た。さらに、４‐ブロモフェニルホスホン酸０．６７０ｇにＴＨＦ１０ｇを加えて３０分間撹拌し、Ｂ−２液を得た。次に、Ｂ−１液とＢ−２液とを混ぜて１分間撹拌し、メチルトリエトキシシラン（ＭＴＥＳ：信越化学工業社製）５．４１５ｇとテトラエトキシシラン（ＴＥＯＳ：キシダ化学社製  特級）１．７７５ｇを加えてさらに１分間撹拌し、Ｂ液を得た。Ａ液を撹拌しながらＡ液にＢ液を加え、室温で１分間撹拌した。次に、この溶液にトルエン４０ｇを加えた後、室温で１分間撹拌し、Ｃ液を得た。このＣ液をフラスコに入れてオイルバス（東京理化器械社製、型式：ＯＳＢ−２１００）で加温しながら、ロータリーエバポレータ（東京理化器械社製、型式：Ｎ−１１１０ＳＦ）によって、脱溶媒処理を行った。オイルバスの設定温度は、８５℃に調整した。その後、フラスコの中から脱溶媒処理後のＤ液を取り出した。フェニル系ホスホン酸銅（光吸収剤）の微粒子の分散液であるＤ液は透明であり、微粒子が良好に分散していた。
【００５８】
酢酸銅一水和物０．４５０ｇとＴＨＦ２４ｇとを混合して３時間撹拌し、Ｅ液を得た。また、ｎ−ブチルホスホン酸（日本化学工業社製）０．２５７ｇにＴＨＦ１０ｇを加えて３０分間撹拌し、メチルトリエトキシシラン（ＭＴＥＳ：信越化学工業社製）２．１６６ｇとテトラエトキシシラン（ＴＥＯＳ：キシダ化学社製  特級）０．７１０ｇを加えてさらに１分間撹拌し、Ｆ液を得た。Ｅ液を撹拌しながらＥ液にＦ液を加え、室温で１分間撹拌した。次に、この溶液にトルエン１６ｇを加えた後、室温で１分間撹拌し、Ｇ液を得た。このＧ液をフラスコに入れてオイルバスで加温しながら、ロータリーエバポレータによって、脱溶媒処理を行った。オイルバスの設定温度は、８５℃に調整した。その後、フラスコの中から脱溶媒処理後のＨ液を取り出した。ブチルホスホン酸銅（光吸収剤）の微粒子の分散液であるＨ液は透明であり、微粒子が良好に分散していた。
【００５９】
シリコーン樹脂ＫＲ−３１１（信越化学工業社製、不揮発成分の含有率：６０質量％）１６ｇと、シリコーン樹脂ＫＲ−３００（信越化学工業社製、不揮発成分の含有率：５０質量％）４ｇとを混合し、１０分間撹拌して、樹脂組成物Ｙを得た。樹脂組成物Ｙにおける固形分（不揮発成分）の含有率を、６０質量％×１６／２０＋５０質量％×４／２０の関係から、５８質量％と求めた。
【００６０】
樹脂組成物Ｙ８．８００ｇをＤ液に加えて５分間撹拌して、Ｉ液を得た。得られたＩ液にＨ液を加えて１０分間撹拌し、実施例１に係る光吸収性組成物を得た。実施例１に係る光吸収性組成物における各成分の質量基準及び物質量基準の含有量をそれぞれ表１及び表２に示す。なお、アルコキシシランモノマー固形分の含有量は、アルコキシシランモノマーの含有量をアルコキシシランモノマーの加水分解縮重合物に換算して求めた。
【００６１】
７６ｍｍ×７６ｍｍ×０．２１ｍｍの寸法を有するホウケイ酸ガラスでできた透明ガラス基板（ＳＣＨＯＴＴ社製、製品名：Ｄ２６３  Ｔ  ｅｃｏ）の一方の主面の中心部の３０ｍｍ×３０ｍｍの範囲にディスペンサを用いて実施例１に係る光吸収性組成物を塗布して塗膜を形成した。このとき、光吸収性組成物の塗布範囲に相当する開口を有する枠を透明ガラス基板の一方の主面上に置いて光吸収性組成物が流れ出さないようにした。次に、未乾燥の塗膜を有する透明ガラス基板をオーブンに入れて、８５℃で６時間乾燥処理を行い、塗膜を硬化させた。その後、温度８５℃及び相対湿度８５％に設定された恒温恒湿槽に塗膜を有する透明ガラス基板を２時間置いて加湿処理を行い、一定の厚みの光吸収層が形成されている部分を切断して、実施例１に係る光学フィルタを作製した。実施例１に係る光学フィルタにおける光吸収層の厚みは１５８μｍであった。実施例１に係る光学フィルタの正規化透過率スペクトルを図６に示す。また、実施例１に係る光学フィルタの正規化透過率スペクトルから読み取った光学特性を表７に示す。
【００６２】
＜他の実施例及び比較例＞
各成分の含有量が表１〜表６に示す量になるように調整した以外は、実施例１と同様にして、実施例２〜６３に係る光吸収性組成物及び比較例１〜１２に係る光吸収性組成物を調製した。実施例１１、３６、及び３７に係る光吸収性組成物は、ＭＴＥＳの代わりにメチルトリメトキシシラン（ＭＴＭＳ）を含有し、実施例１２、１３、３８、及び３９に係る光吸収性組成物は、ＭＴＥＳの代わりにジメチルジエトキシシラン（ＤＭＤＥＳ）を含有していた。なお、シリコーン樹脂ＫＲ−２１２（信越化学工業社製、不揮発成分の含有率：７０質量％）８ｇと、シリコーン樹脂ＫＲ−３００（信越化学工業社製、不揮発成分の含有率：５０質量％）１２ｇとを混合し、１０分間撹拌して、樹脂組成物Ｘを得た。また、シリコーン樹脂ＫＲ−５２３０（信越化学工業社製、不揮発成分の含有率：６０質量％）をＺとして用いた。樹脂組成物Ｘにおける固形分の含有率を、樹脂組成物Ｙと同様にして、５８質量％と求めた。樹脂組成物Ｚにおける固形分の含有率を６０質量％と定めた。
【００６３】
実施例１に係る光吸収性組成物に代えて実施例２〜６３に係る光吸収性組成物を用いた以外は実施例１と同様にして、それぞれ、実施例２〜６３に係る光学フィルタを作製した。ただし、実施例３５に係る光学フィルタは、透明ガラス基板から光吸収層を剥離させて作製し、光吸収層のみから構成されていた。実施例１に係る光吸収性組成物に代えて比較例１〜４、６〜９、及び１１に係る光吸収性組成物を用いた以外は実施例１と同様にして、それぞれ、比較例１〜４、６〜９、及び１１に係る光学フィルタを作製した。
【００６４】
実施例２及び１０に係る光学フィルタの正規化透過率スペクトルを図７及び図８に示す。また、実施例２〜１０に係る光学フィルタの正規化透過率スペクトルから読み取った光学特性を表７に示す。表７に示す通り、所定の範囲で、光吸収性組成物におけるＭＴＥＳの添加量及びＴＥＯＳの添加量を変えても、光学フィルタが良好な特性を有することが理解される。実施例１０に係る光吸収性組成物におけるアルコキシシランモノマーの添加量は、質量基準で、実施例２に係る光吸収性組成物におけるアルコキシシランモノマーの添加量の約６倍である。これにより、光吸収性組成物においてアルコキシシランモノマーが光吸収剤を分散させるのに必要な最小限度を超えて比較的多く含まれていても、良好な光学特性を有する光学フィルタを作製するうえで障害とならないことが理解される。このことには、アルコキシシランモノマーの加水分解縮重合物がシロキサン結合(−Ｓｉ−Ｏ−Ｓｉ−)に基づくシリケートガラスに類似した骨格を有し、可視光に対して高い透明性を有することが関係していると考えられる。光吸収性組成物における添加量の変動が光学フィルタの光学特性に影響を及ぼしにくいことが、ポリオキシアルキル基を有するリン酸エステル等の他の分散剤と比べたアルコキシシランモノマーの利点の一つといえる。
【００６５】
表７に示す通り実施例１〜１０に係る光学フィルタに関する結果から、光吸収性組成物においてシリコーン樹脂の種類及び量を変化させても、良好な光学特性を有する光学フィルタを作製できることが理解される。
【００６６】
＜比較例１及び２＞
比較例２に係る光学フィルタの正規化透過率スペクトルを図９に示す。また、比較例１に係る光学フィルタの透過率スペクトル及び比較例２に係る光学フィルタの正規化透過率スペクトルから読み取った光学特性を表１２に示す。
【００６７】
比較例１において、アルキル系ホスホン酸と銅イオンとによって形成された光吸収剤を含む液は透明であったが、フェニル系ホスホン酸と銅イオンとによって形成された光吸収剤を含む液は濁っていた。加えて、比較例１に係る光学フィルタは白濁しており、比較例１に係る光学フィルタにおいて可視光領域の透過率が顕著に低かった。これは、光吸収性組成物におけるアルコキシシランモノマーの含有量が少なかったためと考えられる。
【００６８】
比較例２において、アルキル系ホスホン酸と銅イオンとによって形成された光吸収剤を含む液及びフェニル系ホスホン酸と銅イオンとによって形成された光吸収剤を含む液の透明性は高かった。しかし、比較例２に係る光学フィルタにおいて可視光領域の透過率が低かった。比較例２の結果から、比較例２に係る光吸収性組成物におけるアルコキシシランモノマーの含有量は、良好な光学特性を有する光学フィルタを作製するのに必要な量を少しだけ下回っていたことが示唆された。
【００６９】
＜実施例１１〜１３＞
実施例１１及び１２に係る光学フィルタの正規化透過率スペクトルをそれぞれ図１０及び図１１に示す。また、実施例１１〜１３に係る光学フィルタの正規化透過率スペクトルから読み取った光学特性を表８に示す。実施例１１に係る光吸収性組成物は、アルコキシシランモノマーとしてＭＴＥＳの代わりにＭＴＭＳを含有していた。ＭＴＥＳは３つのエトキシ基を有するのに対し、ＭＴＭＳは、３つのメトキシ基を有する。実施例１１に係る光吸収性組成物におけるＭＴＭＳの含有量は、アルコキシシランモノマーの固形分に換算して質量基準で実施例１に係る光吸収性組成物におけるＭＴＥＳの含有量と同程度に調整した。表８における実施例１１に関する結果より、アルコキシシランモノマーとしてＭＴＭＳを用いても、良好な光学特性を有する光学フィルタを作製できることが理解される。良好な光学特性を有する光学フィルタを作製するために、アルコキシシランモノマーにおけるアルコキシ基の種類には様々に選択の余地があることが示された。
【００７０】
実施例１２及び１３に係る光吸収性組成物は、アルコキシシランモノマーとしてＭＴＥＳの代わりにＤＭＤＥＳを含有していた。実施例１２及び１３に係る光吸収性組成物におけるＤＭＤＥＳの含有量は、アルコキシシランモノマーの固形分に換算して質量基準で実施例１に係る光吸収性組成物におけるＭＴＥＳの含有量と同程度に調整した。表８における実施例１２及び１３に関する結果より、アルコキシシランモノマーとしてＤＭＤＥＳを用いても、良好な光学特性を有する光学フィルタを作製できることが理解される。ＤＭＤＥＳは２つのメチル基を有するのでこれらが立体障害に寄与し、ＭＴＥＳと同様に有利な効果を有することが期待された。実施例１２及び１３に係る光学フィルタにおいて期待通りの効果が得られた。この結果から、光吸収性組成物が含有するアルコキシシランモノマーのアルキル基の数に依らずに光吸収剤を適切に分散できることが示された。
【００７１】
＜実施例１４＞
実施例１４に係る光学フィルタの正規化透過率スペクトルを図１２に示す。また、実施例１４に係る光学フィルタの正規化透過率スペクトルから読み取った光学特性を表８に示す。実施例１４に係る光吸収性組成物は、アルコキシシランモノマーとしてＭＴＥＳのみを含有していた。図１２及び表８における実施例１４の結果より、実施例１４に係る光学フィルタは良好な光学特性を有していた。このことから、アルコキシシランモノマーとして、ＴＥＯＳの含有は必須ではなく、アルキル基を有するアルコキシシランモノマーの含有が有利であることが示された。
【００７２】
＜比較例３＞
比較例３に係る光学フィルタの正規化透過率スペクトルを図１３に示す。また、比較例３に係る光学フィルタの正規化透過率スペクトルから読み取った光学特性を表１２に示す。比較例３に係る光吸収性組成物におけるアルコキシシランモノマーの含有量は、実施例１４に係る光吸収性組成物におけるアルコキシシランモノマーの含有量よりも低かった。比較例３に係る光吸収性組成物を得るために調製された、アルキル系ホスホン酸と銅イオンとによって形成された光吸収剤を含む液及びフェニル系ホスホン酸と銅イオンとによって形成された光吸収剤を含む液の透明性は高かった。しかし、比較例３に係る光学フィルタは、可視光領域における透過率が低く、良好な光学特性を有していなかった。比較例３に係る光吸収性組成物におけるアルコキシシランモノマーの含有量は、良好な光学特性を有する光学フィルタを作製するのに必要な量を少しだけ下回っていたことが示唆された。
【００７３】
＜比較例４＞
比較例４に係る光学フィルタの正規化透過率スペクトルから読み取った光学特性を表１２に示す。表５に示す通り、比較例４に係る光吸収性組成物において、ＭＴＥＳの固形分量：ＴＥＯＳの固形分量を質量基準で約１：１に調製した。比較例４に係る光吸収性組成物におけるアルコキシシランモノマーの含有量は、アルコキシシランモノマーの固形分に換算して質量基準で実施例２に係る光吸収性組成物におけるアルコキシシランモノマーの含有量と同程度に調整した。比較例４に係る光学フィルタにおいて可視光領域における透過率が低かった。このことは、アルコキシシランモノマーが光吸収剤の凝集を抑制する機能を十分に発揮できなかったためと考えられる。この結果より、光吸収性組成物が光学フィルタに良好な特性を付与するうえで、アルコキシシランモノマーの添加量及びその最終固形分の量よりも、アルキル基を有するアルコキシシランモノマーの添加量が有利に寄与することが理解される。ＭＴＥＳのメチル基がもたらす立体障害により光学フィルタが良好な特性を発揮できることが示唆された。
【００７４】
＜実施例１５＞
実施例１５に係る光学フィルタの正規化透過率スペクトルから読み取った光学特性を表８に示す。表１に示す通り、実施例１５に係る光吸収性組成物において、ＭＴＥＳの固形分量：ＴＥＯＳの固形分量を質量基準で比較例４と同様に約１：１に調製した。実施例１５に係る光吸収性組成物におけるアルコキシシランモノマーの含有量は、アルコキシシランモノマーの固形分に換算して質量基準で実施例１に係る光吸収性組成物におけるアルコキシシランモノマーの含有量と同程度に調整した。表８に示す通り、実施例１５に係る光学フィルタは良好な光学特性を有していた。実施例１５に係る光吸収性組成物におけるＭＴＥＳの含有量が光吸収剤の凝集を防止するのに十分であったことが、実施例１５に係る光学フィルタの光学特性と比較例４に係る光学フィルタの光学特性との相違につながったと考えられる。
【００７５】
＜実施例１６及び１７＞
実施例１６に係る光学フィルタの正規化透過率スペクトルを図１４に示す。また、実施例１６及び１７に係る光学フィルタの正規化透過率スペクトルから読み取った光学特性を表８に示す。表１に示す通り、実施例１６及び１７に係る光吸収性組成物において、ＭＴＥＳの固形分量：ＴＥＯＳの固形分量を質量基準で約３：７に調製した。また、実施例１６及び１７に係る光吸収性組成物におけるアルコキシシランモノマーの固形分量は、実施例１に係る光吸収性組成物におけるアルコキシシランモノマーの固形分量よりも多かった。表８に示す通り、実施例１６及び１７に係る光学フィルタは良好な光学特性を有していた。比較例２及び比較例４に係る光吸収性組成物に関する結果と比較すると、実施例１６及び１７に係る光吸収性組成物におけるＭＴＥＳの含有量が光吸収剤の凝集を防止するのに十分であったことが示唆された。
【００７６】
＜比較例５＞
表５に示す通り、比較例５に係る光吸収性組成物は、アルコキシシランモノマーとしてＴＥＯＳのみを含有していた。比較例５に係る光吸収性組成物におけるＴＥＯＳの含有量は比較的多かったが、比較例５に係る光吸収性組成物は濁っており適切な光学フィルタを得ることができなかった。
【００７７】
＜実施例１８及び１９＞
実施例１８に係る光学フィルタの正規化透過率スペクトルを図１５に示す。また、実施例１８及び１９に係る光学フィルタの正規化透過率スペクトルから読み取った光学特性を表８に示す。実施例１８及び１９に係る光吸収性組成物におけるフェニル系ホスホン酸の含有量は、物質量基準で実施例１〜１７に係る光吸収性組成物におけるフェニル系ホスホン酸と同程度に調整した。しかし、実施例１８及び１９に係る光吸収性組成物において、フェニル系ホスホン酸として、フェニルホスホン酸のみを含有させた。表８に示す通り、実施例１８及び１９に係る光学フィルタは良好な光学特性を有していた。これにより、ハロゲン化フェニルホスホン酸を含まないフェニル系ホスホン酸と、ブチルホスホン酸とを光吸収性組成物に含有させることにより、良好な光学特性を有する光学フィルタを作製できることが理解される。
【００７８】
＜実施例２０及び２１＞
実施例２０に係る光学フィルタの正規化透過率スペクトルを図１６に示す。また、実施例２０及び２１に係る光学フィルタの正規化透過率スペクトルから読み取った光学特性を表８に示す。表２に示す通り、実施例２０及び２１に係る光吸収性組成物において、フェニルホスホン酸の含有量：ブロモフェニルホスホン酸の含有量を物質量基準で約３：７に調製した。表８に示す通り、実施例２０及び２１に係る光学フィルタは良好な光学特性を有していた。なお、実施例１に係る光吸収性組成物において、フェニルホスホン酸の含有量：ブロモフェニルホスホン酸の含有量は物質量基準で約１：１であった。実施例２０及び２１に関する結果から、光吸収性組成物においてフェニルホスホン酸の含有量とブロモフェニルホスホン酸の含有量との比を変動させても、光学フィルタが良好な光学特性を有することが理解される。
【００７９】
＜実施例２２及び２３＞
実施例２２に係る光学フィルタの正規化透過率スペクトルを図１７に示す。また、実施例２２及び２３に係る光学フィルタの正規化透過率スペクトルから読み取った光学特性を表８に示す。実施例２２及び２３に係る光吸収性組成物には、実施例１に係る光吸収性組成物に含有されているブロモフェニルホスホン酸に代えて、クロロフェニルホスホン酸を含有させた。表８に示す通り、実施例２２及び２３に係る光学フィルタは良好な光学特性を有していた。これにより、光吸収性組成物に含有されるハロゲン化フェニルホスホン酸の種類に依らず、良好な光学特性を有する光学フィルタを作製可能であることが理解される。
【００８０】
＜実施例２４〜４９及び比較例６〜１０＞
実施例２４に係る光学フィルタの正規化透過率スペクトルを図１８に示す。また、実施例２４〜４９に係る光学フィルタの正規化透過率スペクトルから読み取った光学特性を表９及び１０に示す。さらに、比較例６〜９に係る光学フィルタの透過率スペクトル又は正規化透過率スペクトルから読み取った光学特性を表１２に示す。実施例１〜２３及び比較例１〜５に係る光吸収性組成物は、フェニル系ホスホン酸及びアルキル系ホスホン酸の両方を加えて調製した。これに対し、実施例２４〜４９及び比較例６〜１０に係る光吸収性組成物は、ホスホン酸としてフェニル系ホスホン酸のみを加えて調製した。表１〜６、９、１０、及び１２に示す通り、光吸収性組成物がアルキル基を有するアルコキシシランモノマーを所定量含有していれば、良好な光学特性を有する光学フィルタを作製可能であることが示された。なお、比較例１０に係る光吸収性組成物は濁っており適切な光学フィルタを得ることができなかった。
【００８１】
＜実施例３４及び３５＞
実施例３４及び３５に係る光学フィルタの正規化透過率スペクトルをそれぞれ図１９及び２０に示す。また、実施例３４及び３５に係る光学フィルタの正規化透過率スペクトルから読み取った光学特性を表９に示す。表３に示す通り、実施例３４及び３５に係る光吸収性組成物は、シリコーン樹脂を含む樹脂組成物を加えることなく調製した。実施例３４及び３５に関する結果から、光吸収性組成物にシリコーン樹脂を含む樹脂組成物を加えなくても、良好な光学特性を有する光学フィルタを作製できることが理解される。このことは、光吸収性組成物が含有していたアルコキシシランモノマーの加水分解縮重合物が強固なシロキサン結合(−Ｓｉ−Ｏ−Ｓｉ−)を形成し、光吸収剤同士の間の隙間を埋めて光吸収層の形成に有効な役割を果たしていることを示唆している。このため、光吸収性組成物におけるアルコキシシランモノマーの含有は、光吸収剤を適切に分散させるために有利であるだけでなく、光吸収層の骨格を形成するうえでも有利であると理解される。
【００８２】
上記の通り、実施例３５に係る光学フィルタは光吸収層のみによって構成されていた。実施例３５に関する結果から、光吸収性組成物にアルコキシシランモノマーを十分に含有させることにより、リン酸エステル及びシリコーン樹脂を不要にでき、基板も不要な光学フィルタを作製できることが理解される。換言すると、アルコキシシランモノマーは、リン酸エステル、シリコーン樹脂、及び透明ガラス基板が担う役割を一手に担うことが可能である。
【００８３】
＜実施例５０〜６３並びに比較例１１及び１２＞
実施例５０に係る光学フィルタの正規化透過率スペクトルを図２１に示す。また、実施例５０〜６３に係る光学フィルタの正規化透過率スペクトルから読み取った光学特性を表１１に示す。さらに、比較例１１に係る光学フィルタの正規化透過率スペクトルから読み取った光学特性を表１２に示す。実施例１〜２３及び比較例１〜５に係る光吸収性組成物は、フェニル系ホスホン酸及びアルキル系ホスホン酸の両方を加えて調製した。これに対し、実施例５０〜６３並びに比較例１１及び１２に係る光吸収性組成物は、ホスホン酸としてアルキル系ホスホン酸のみを用いて調製した。比較例１２に係る光吸収性組成物は白濁しており、適切な光学フィルタを得ることができなかった。表３〜６、１１、及び１２に示す通り、光吸収性組成物がアルキル基を有するアルコキシシランモノマーを所定量含有していれば、良好な光学特性を有する光学フィルタを作製可能であることが示された。
【００８４】
実施例１〜２３と、比較例１、２、及び４との対比から、下記（Ｉ）の場合には、光学フィルタが良好な光学特性を有するために、銅イオンの含有量に対する、アルキル基を有する２官能又は３官能のアルコキシシランモノマーの含有量の比が物質量基準で２．５以上であることが望ましいことが示唆された。
（Ｉ）光吸収性組成物が、フェニル系ホスホン酸及びアルキル系ホスホン酸を含有し、かつ、４官能のアルコキシシランモノマー及び２官能のアルコキシシランモノマー又は３官能のアルコキシシランモノマーを含有している。
【００８５】
実施例２４〜４９と、比較例６、７、９、及び１０との対比から、下記（II）の場合には、光学フィルタが良好な光学特性を有するために、銅イオンの含有量に対する、アルキル基を有する２官能又は３官能のアルコキシシランモノマーの含有量の比が物質量基準で２．５以上であることが望ましいことが示唆された。
（II）光吸収性組成物が、フェニル系ホスホン酸を含有しているとともにアルキル系ホスホン酸を含有しておらず、かつ、４官能のアルコキシシランモノマー及び２官能のアルコキシシランモノマー又は３官能のアルコキシシランモノマーを含む。
【００８６】
実施例５０〜６３と、比較例１１及び１２との対比から、下記（III）の場合には、光学フィルタが良好な光学特性を有するために、銅イオンの含有量に対する、アルキル基を有する２官能又は３官能のアルコキシシランモノマーの含有量の比が物質量基準で１．５以上であることが望ましいことが示唆された。
（III）光吸収性組成物が、アルキル系ホスホン酸を含有しているとともにフェニル系ホスホン酸を含有しておらず、かつ、４官能のアルコキシシランモノマー及び２官能のアルコキシシランモノマー又は３官能のアルコキシシランモノマーを含む。
【００８７】
【表１】
2019159343.tif 000005
【００８８】
【表２】
2019159343.tif 000006
【００８９】
【表３】
2019159343.tif 000007
【００９０】
【表４】
2019159343.tif 000008
【００９１】
【表５】
2019159343.tif 000009
【００９２】
【表６】
2019159343.tif 000010
【００９３】
【表７】
2019159343.tif 000011
【００９４】
【表８】
2019159343.tif 000012
【００９５】
【表９】
2019159343.tif 000013
【００９６】
【表１０】
2019159343.tif 000014
【００９７】
【表１１】
2019159343.tif 000015
【００９８】
【表１２】
2019159343.tif 000016
【図１】
2019159343.tif 000019
【図２】
2019159343.tif 000020
【図３】
2019159343.tif 000021
【図４】
2019159343.tif 000022
【図５】
2019159343.tif 000023
【図６】
2019159343.tif 000024
【図７】
2019159343.tif 000025
【図８】
2019159343.tif 000026
【図９】
2019159343.tif 000027
【図１０】
2019159343.tif 000028
【図１１】
2019159343.tif 000029
【図１２】
2019159343.tif 000030
【図１３】
2019159343.tif 000031
【図１４】
2019159343.tif 000032
【図１５】
2019159343.tif 000033
【図１６】
2019159343.tif 000034
【図１７】
2019159343.tif 000035
【図１８】
2019159343.tif 000036
【図１９】
2019159343.tif 000037
【図２０】
2019159343.tif 000038
【図２１】
2019159343.tif 000039
【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
下記式（ａ）で表されるホスホン酸と銅イオンとによって形成された光吸収剤と、
下記式（ｂ）で表され、かつ、前記式（ｂ）においてｎ＝１又は２である、アルキル基含有アルコキシシランモノマーと、
下記式（ｃ）で表される四官能アルコキシシランモノマーと、を含み、
前記銅イオンの含有量に対する、前記アルキル基含有アルコキシシランモノマーの含有量の比が物質量基準で２．５以上である、
光吸収性組成物。
【化１】
2019159343.tif 000040
［式中、Ｒ11は、アルキル基、アリール基、ニトロアリール基、ヒドロキシアリール基、又はアリール基における少なくとも１つの水素原子がハロゲン原子に置換されているハロゲン化アリール基である。］
（Ｒ2）n−Ｓｉ−（ＯＲ3）4-n      （ｂ）
［式中、Ｒ2は１〜４個の炭素原子を有するアルキル基であり、Ｒ3は１〜８個の炭素原子を有するアルキル基であり、ｎは１〜３のいずれかの整数である。］
Ｓｉ−（ＯＲ4）4      （ｃ）
［式中、Ｒ4は１〜８個の炭素原子を有するアルキル基である。］
【請求項２】
メチルトリメトキシシラン、メチルトリエトキシシラン、ジメチルジエトキシシラン、ジメチルジメトキシシラン、フェニルトリメトキシシラン、フェニルトリエトキシシラン、３−グリシドキシプロピルトリメトキシシラン、３−グリシドキシプロピルトリエトキシシラン、及び３−グリシドキシプロピルメチルジエトキシシランからなる群より選択される少なくとも１つと、
テトラメトキシシラン及びテトラエトキシシランの少なくとも１つと、を含む、
請求項１に記載の光吸収性組成物。
【請求項３】
前記光吸収剤は、前記式（ａ）における前記Ｒ11が、アリール基、ニトロアリール基、ヒドロキシアリール基、又はアリール基における少なくとも１つの水素原子がハロゲン原子に置換されているハロゲン化アリール基である、前記ホスホン酸と、前記銅イオンとによって形成された第一光吸収剤を含む、請求項１又は２に記載の光吸収性組成物。
【請求項４】
前記光吸収剤は、前記式（ａ）における前記Ｒ11がアルキル基である、前記ホスホン酸と、前記銅イオンとによって形成された第二光吸収剤をさらに含む、請求項３に記載の光吸収性組成物。
【請求項５】
下記式（ａ）で表され、かつ、前記式（ａ）におけるＲ11が、アリール基、ニトロアリール基、ヒドロキシアリール基、又はアリール基における少なくとも１つの水素原子がハロゲン原子に置換されているハロゲン化アリール基である、ホスホン酸と、銅イオンとによって形成された第一光吸収剤と、
下記式（ａ）で表され、かつ、前記式（ａ）におけるＲ11がアルキル基である、ホスホン酸と、銅イオンとによって形成された第二光吸収剤と、
下記式（ｂ）で表され、かつ、前記式（ｂ）においてｎ＝１である、アルキル基含有アルコキシシランモノマーと、
下記式（ｃ）で表される四官能アルコキシシランモノマーと、を含み、
前記銅イオンの含有量に対する、前記アルキル基含有アルコキシシランモノマーの含有量の比が物質量基準で２．５以上である、
光吸収性組成物。
【化２】
2019159343.tif 000041
［式中、Ｒ11は、アルキル基、アリール基、ニトロアリール基、ヒドロキシアリール基、又はアリール基における少なくとも１つの水素原子がハロゲン原子に置換されているハロゲン化アリール基である。］
（Ｒ2）n−Ｓｉ−（ＯＲ3）4-n      （ｂ）
［式中、Ｒ2は１〜４個の炭素原子を有するアルキル基であり、Ｒ3は１〜８個の炭素原子を有するアルキル基であり、ｎは１〜３のいずれかの整数である。］
Ｓｉ−（ＯＲ4）4      （ｃ）
［式中、Ｒ4は１〜８個の炭素原子を有するアルキル基である。］
【請求項６】
下記式（ａ）で表され、かつ、前記式（ａ）におけるＲ11が、アリール基、ニトロアリール基、ヒドロキシアリール基、又はアリール基における少なくとも１つの水素原子がハロゲン原子に置換されているハロゲン化アリール基である、ホスホン酸と、銅イオンとによって形成された第一光吸収剤と、
下記式（ａ）で表され、かつ、前記式（ａ）におけるＲ11がアルキル基である、ホスホン酸と、銅イオンとによって形成された第二光吸収剤と、
下記式（ｂ）で表され、かつ、前記式（ｂ）においてｎ＝１である、第一アルキル基含有アルコキシシランモノマーと、
下記式（ｂ）で表され、かつ、前記式（ｂ）においてｎ＝２である、第二アルキル基含有アルコキシシランモノマーと、
下記式（ｃ）で表される四官能アルコキシシランモノマーと、を含み、
前記銅イオンの含有量に対する、前記第一アルキル基含有アルコキシシランモノマー及び前記第二アルキル基含有アルコキシシランモノマーの合計の含有量の比が物質量基準で２．５以上である、
光吸収性組成物。
【化３】
2019159343.tif 000042
［式中、Ｒ11は、アルキル基、アリール基、ニトロアリール基、ヒドロキシアリール基、又はアリール基における少なくとも１つの水素原子がハロゲン原子に置換されているハロゲン化アリール基である。］
（Ｒ2）n−Ｓｉ−（ＯＲ3）4-n      （ｂ）
［式中、Ｒ2は１〜４個の炭素原子を有するアルキル基であり、Ｒ3は１〜８個の炭素原子を有するアルキル基であり、ｎは１〜３のいずれかの整数である。］
Ｓｉ−（ＯＲ4）4      （ｃ）
［式中、Ｒ4は１〜８個の炭素原子を有するアルキル基である。］
【請求項７】
前記銅イオンの含有量に対する、前記式（ｂ）においてｎ＝１であるアルキル基含有アルコキシシランモノマー、前記式（ｂ）においてｎ＝２であるアルキル基含有アルコキシシランモノマー、及び前記四官能アルコキシシランモノマーの合計の含有量の比が物質量基準で３．７６７〜２２．６０４である、請求項５又は６に記載の光吸収性組成物。
【請求項８】
光吸収剤と、アルコキシシランモノマーの加水分解縮合物とを含有する光吸収層を備え、
前記光吸収剤は、下記式（ａ）で表され、かつ、前記式（ａ）におけるＲ11が、アリール基、ニトロアリール基、ヒドロキシアリール基、又はアリール基における少なくとも１つの水素原子がハロゲン原子に置換されているハロゲン化アリール基である、ホスホン酸と、銅イオンとによって形成されており、
前記アルコキシシランモノマーは、下記式（ｂ）で表され、かつ、前記式（ｂ）においてｎ＝１又は２である、アルキル基含有アルコキシシランモノマーと、下記式（ｃ）で表される四官能アルコキシシランモノマーと、を含む、
光学フィルタ。
【化４】
2019159343.tif 000043
［式中、Ｒ11は、アルキル基、アリール基、ニトロアリール基、ヒドロキシアリール基、又はアリール基における少なくとも１つの水素原子がハロゲン原子に置換されているハロゲン化アリール基である。］
（Ｒ2）n−Ｓｉ−（ＯＲ3）4-n      （ｂ）
［式中、Ｒ2は１〜４個の炭素原子を有するアルキル基であり、Ｒ3は１〜８個の炭素原子を有するアルキル基であり、ｎは１〜３のいずれかの整数である。］
Ｓｉ−（ＯＲ4）4      （ｃ）
［式中、Ｒ4は１〜８個の炭素原子を有するアルキル基である。］
【請求項９】
正規化透過率スペクトルが波長３００ｎｍ〜７００ｎｍにおいて分光透過率が７０％以上である第一波長帯を有し、かつ、前記第一波長帯における波長の最大値と最小値との差が１００ｎｍ以上であり、
前記正規化透過率スペクトルは、当該光学フィルタに波長３００ｎｍ〜１２００ｎｍの光を垂直に入射させて得られる透過率スペクトルを波長７００ｎｍにおける分光透過率が２０％になるように正規化して得られる、
請求項８に記載の光学フィルタ。
【請求項１０】
前記正規化透過率スペクトルが波長３００ｎｍ〜７００ｎｍにおいて分光透過率が８０％以上である第二波長帯を有し、かつ、前記第二波長帯における波長の最大値と最小値との差が４０ｎｍ以上である、請求項９に記載の光学フィルタ。
【請求項１１】
前記正規化透過率スペクトルが波長７００ｎｍ〜１２００ｎｍにおいて分光透過率が２０％以下である第三波長帯を有し、かつ、前記第三波長帯における波長の最大値と最小値との差が１２０ｎｍ以上である、請求項９又は１０に記載の光学フィルタ。
【請求項１２】
前記正規化透過率スペクトルは、波長の増加に伴い分光透過率が減少する第四波長帯と、前記第四波長帯における波長の最小値よりも短い波長を含む波長帯であって波長の増加に伴い分光透過率が増加する第五波長帯とを有し、
前記第四波長帯において分光透過率が５０％を示す波長である第一カットオフ波長が６００ｎｍ〜６５０ｎｍの範囲に存在し、
前記第五波長帯において分光透過率が５０％を示す波長である第二カットオフ波長が３５０ｎｍ〜４２０ｎｍの範囲に存在し、
前記第一カットオフ波長から前記第二カットオフ波長を差し引いた差が２００ｎｍ〜２９０ｎｍである、
請求項９〜１１のいずれか１項に記載の光学フィルタ。
【請求項１３】
前記正規化透過率スペクトルにおいて、最大の分光透過率を示す波長である極大波長が５００ｎｍ〜５５０ｎｍの範囲に存在し、かつ、波長７００ｎｍ〜波長１２００ｎｍにおいて最小の分光透過率を示す波長である極小波長が７５０ｎｍ〜９００ｎｍの範囲に存在し、
前記極小波長から前記極大波長を差し引いた差が２４０ｎｍ〜３６０ｎｍである、
請求項９〜１２のいずれか１項に記載の光学フィルタ。
【請求項１４】
前記正規化透過率スペクトルにおける最大の分光透過率から、前記正規化透過率スペクトルの波長７００ｎｍ〜波長１２００ｎｍにおける最小の分光透過率を差し引いた差が、６８％以上である、請求項９〜１３のいずれか１項に記載の光学フィルタ。
【手続補正２】
【補正対象書類名】明細書
【補正対象項目名】０００７
【補正方法】変更
【補正の内容】
【０００７】
そこで、本発明は、ポリオキシアルキル基を有するリン酸エステル化合物を必要とせず、ホスホン酸と銅イオンとによって形成された光吸収剤が分散しており、所望の光学特性を光学フィルタに付与するのに有利な光吸収性組成物を提供する。また、本発明は、ポリオキシアルキル基を有するリン酸エステル化合物を必要とせず、所望の光学特性を発揮できる光学フィルタを提供する。
【手続補正３】
【補正対象書類名】明細書
【補正対象項目名】０００８
【補正方法】変更
【補正の内容】
【０００８】
本発明は、
下記式（ａ）で表されるホスホン酸と銅イオンとによって形成された光吸収剤と、
下記式（ｂ）で表され、かつ、前記式（ｂ）においてｎ＝１又は２である、アルキル基含有アルコキシシランモノマーと、
下記式（ｃ）で表される四官能アルコキシシランモノマーと、を含み、
前記銅イオンの含有量に対する、前記アルキル基含有アルコキシシランモノマーの含有量の比が物質量基準で２．５以上である、
光吸収性組成物を提供する。
【化１】
2019159343.tif 000044
［式中、Ｒ11は、アルキル基、アリール基、ニトロアリール基、ヒドロキシアリール基、又はアリール基における少なくとも１つの水素原子がハロゲン原子に置換されているハロゲン化アリール基である。］
（Ｒ2）n−Ｓｉ−（ＯＲ3）4-n      （ｂ）
［式中、Ｒ2は１〜４個の炭素原子を有するアルキル基であり、Ｒ3は１〜８個の炭素原子を有するアルキル基であり、ｎは１〜３のいずれかの整数である。］
Ｓｉ−（ＯＲ4）4      （ｃ）
［式中、Ｒ4は１〜８個の炭素原子を有するアルキル基である。］
【手続補正４】
【補正対象書類名】明細書
【補正対象項目名】０００９
【補正方法】変更
【補正の内容】
【０００９】
また、本発明は、
光吸収剤と、アルコキシシランの加水分解縮合物とを含む光吸収層を備え、
前記光吸収剤は、下記式（ａ）で表され、かつ、前記式（ａ）におけるＲ11が、アリール基、ニトロアリール基、ヒドロキシアリール基、又はアリール基における少なくとも１つの水素原子がハロゲン原子に置換されているハロゲン化アリール基である、ホスホン酸と、銅イオンとによって形成されており、
前記アルコキシシランは、下記式（ｂ）で表され、かつ、前記式（ｂ）においてｎ＝１又は２である、アルキル基含有アルコキシシランモノマーと、下記式（ｃ）で表される四官能アルコキシシランモノマーと、を含む、
光学フィルタを提供する。
【化２】
2019159343.tif 000045
［式中、Ｒ11は、アルキル基、アリール基、ニトロアリール基、ヒドロキシアリール基、又はアリール基における少なくとも１つの水素原子がハロゲン原子に置換されているハロゲン化アリール基である。］
（Ｒ2）n−Ｓｉ−（ＯＲ3）4-n      （ｂ）
［式中、Ｒ2は１〜４個の炭素原子を有するアルキル基であり、Ｒ3は１〜８個の炭素原子を有するアルキル基であり、ｎは１〜３のいずれかの整数である。］
Ｓｉ−（ＯＲ4）4      （ｃ）
［式中、Ｒ4は１〜８個の炭素原子を有するアルキル基である。］
【手続補正５】
【補正対象書類名】明細書
【補正対象項目名】００１０
【補正方法】変更
【補正の内容】
【００１０】
上記の光吸収性組成物は、ポリオキシアルキル基を有するリン酸エステル化合物を必要とせず、ホスホン酸と銅イオンとによって形成された光吸収剤が分散しており、所望の光学特性を光学フィルタに付与するのに有利である。上記の光学フィルタは、ポリオキシアルキル基を有するリン酸エステル化合物を必要とせず、所望の光学特性を発揮できる。